따라서 , 상기 제 1 내지 제 4 발명 에 의하 면 알루미늄 합금 후판 의 강도 를 향상 시킬 수 있 다 . 또한 , 주괴 를 슬라이스 하 여 알루미늄 합금 후판 을 제조 하 므로 , 종래 와 같이 열간 압연 에 의해서 두께 를 감소 시킬 필요 가 없 어 져 작업 공정 의 생략 화 를 도모 할 수 있 고 , 그 에 따라 생산 성 을 향상 시킬 수 있 다 . 또한 , 후판 의 표면 및 단면 에 있 어서 의 불 균일 ( 색조 불 균일 ) 을 해소 할 수 있 고 , 평탄 도 , 아르마 이트 처리 후 의 외관 성상 및 판 두께 정밀도 를 향상 시킬 수 있 다 . 게다가 , 슬라이스 후 소정 두께 의 알루미늄 합금 후판 에 400 ℃( 또는 350 ℃) 내지 융점 미만 의 온도 에서 열처리 를 실시 하 므로 , 내부 응력 의 제거 및 내부 조직 의 균일화 를 도모 할 수 있 어 양호 한 평탄 도 및 판 두께 정밀도 를 얻 을 수 있 고 , 또한 강도 를 유지 할 수 있 다 .